(57)【特許請求の範囲】
【請求項１】
エチレン−プロピレンゴム１００重量部に対し、パラフィンオイル１００〜４００重量部、ポリイソブチレンまたはポリブテンである低温安定剤３０〜１５０重量部、硫黄ないし硫黄化合物０．５〜１．５重量部を含むことを特徴とする低硬度シール材用ゴム組成物。
【請求項２】
前記エチレン−プロピレンゴムの分子量分布ＭW（重量平均分子量）／ＭN（数平均分子量）は２．４〜３．２であることを特徴とする請求項１記載の低硬度シール材用ゴム組成物。
【請求項３】
前記低温安定剤の平均分子量は８００〜２７００であることを特徴とする請求項１または２記載の低硬度シール材用ゴム組成物。
【発明の詳細な説明】
【０００１】
【産業上の利用分野】
本発明は低硬度シール材用ゴム組成物、更に詳細には光ファイバの接続などに使用する防水性の低硬度シール材用ゴム組成物に関する。
【０００２】
【従来技術及び問題点】
光ファイバーの接続部に捲回する防水性のシール材としては、従来未加硫のブチルゴムを使用するのが一般的である。このような未加硫ブチルゴムは絶縁性が良好で、かつ粘着性があり、これを光ファイバ接続部に捲回すると、その粘着力によって粘着するとともに自己融着性によって強固に融着し、良好な防水性を発揮する。
【０００３】
しかしながら上述の未加硫ブチルゴムによるシール材は、光ファイバ接続部に強固に融着することから、何らかの事情によって剥離しなければならないときには、多大の困難を伴うという欠点がある。さらに、困難さに打ち勝って前記未加硫ブチルゴムシール材を剥離しても、融着力が消失しており、再度使用できないという欠点があった。
【０００４】
このような欠点を除去するために、エチレン−プロピレンゴム１００重量部に対しパラフィンオイル３００〜６００重量部を添加し、有機過酸化物１〜１５重量部によって過酸化物加硫した低硬度シール材が開発されている（特許２６１００６０号）。このような低硬度シール材は、パラフィンオイルを含有するとともに過酸化物加硫を行ったため、低硬度であり、弾性がある。したがって電線などの接続部にテープ状にして捲回すると、その弾性によって前記接続部に密着して防水性を発揮させ、しかも粘着性が小さいため、容易に剥離し、かつ再使用可能であるという利点がある。
【０００５】
しかしながら、上述の低硬度エチレン−プロピレンゴム組成物は、低温における耐久性に問題があることが判明した。すなわち−３０℃程度に低温においては、短時間のうちに混入したパラフィンオイルがブリードして、硬度が上昇し、この結果防水性を損なうという欠点が明らかになっている。
【０００６】
本発明は上述の問題点に鑑みなされたものであり、低硬度で、防水性が良好であり、しかも低温における耐候性が良好なシール材を製造可能な低硬度シール材用ゴム組成物を提供することを目的とする。
【０００７】
【問題点を解決するための手段】
上記問題点を解決するため、本発明による低硬度シール材用ゴム組成物は、エチレン−プロピレンゴム１００重量部に対し、パラフィンオイル１００〜４００重量部、ポリイソブチレンまたはポリブテンである低温安定剤３０〜１５０重量部、硫黄ないし硫黄化合物０．５〜１．５重量部を含むことを特徴とする。
【０００８】
本発明によれば、パラフィンオイルの添加量を抑制するとともに、低温安定剤を添加して前記パラフィンオイルの不足による硬度上昇を抑制するとともに、低温における安定性を改良するため、低硬度を保持しつつ低温におけるパラフィンオイルのブリードを防止できるという利点がある。
【０００９】
本発明を更に詳しく説明すると、本発明によるエチレン−プロピレンゴムとしては、エチレン−プロピレン共重合体（ＥＰＤ）およびこのエチレン−プロピレンゴム共重合体に、さらに第３成分としてシクロペンタジエン、エチリデンノルボーネン、１，４−ヘキサンジエンなどの非共役ジエンを加えて不飽和結合を導入したエチレン−プロピレン−ジエン三元共重合体（ＥＰＤＭ）を例としてあげることができる。
【００１０】
このようなエチレン−プロピレンゴムの分子量分布ＭW（重量平均分子量）／ＭN（数平均分子量）は２．４〜３．２であるのが好ましい。分子量分布が２．４未満の場合、分子量が小さい過ぎてパラフィンオイルが分子鎖中に保持しにくくなり物性の低下を招く恐れがあり、一方３．２を越えると粘度が高くなって加工性が悪化する恐れがある。
【００１１】
このようなエチレン−プロピレンゴムに添加されるパラフィンオイルとしては、たとえば流動パラフィン、パラフィン系プロセスオイルまたはこれらの混合オイルである。このパラフィンオイルはエチレン−プロピレンゴムを低硬度とし、さらに加工性を向上させる作用があり、エチレン−プロピレンゴムと相溶性が良好なことから添加される。このようなパラフィンオイルの粘度比重定数は０．８５以下であるのが好ましい。粘度が大きいと、エチレン−プロピレンゴムとの相溶性が悪化し、ブリードしやすくなるとともに加工性も悪くなるからである。
【００１２】
このようなパラフィンオイルは、エチレン−プロピレンゴム１００重量部に対し１００〜４００重量部添加される。市販のエチレン−プロピレンゴムは、すでにパラフィンオイルが４０重量部あるいは１００重量部添加されているが、この明細書においては前記市販時に添加されたパラフィンオイルを考慮したとき、たとえばすでに１００重量部添加されたものについては、さらに０〜３００重量部添加することを意味している。パラフィンオイルの量が１００重量部未満であると得られるシール材の硬度が大きくなり防水性が損なわれる恐れがあり、一方４００重量部を超えると、低温における耐候性が損なわれる恐れ、すなわちブリードしやすくなるという欠点を生じる。
【００１３】
本発明においては、上述のようなパラフィンオイルの量を抑制するために、液状でエチレン−プロピレンゴムと相溶性があり、不飽和結合を有する低温安定剤３０〜１５０重量部添加している。このような低温安定剤は、パラフィンオイルのブリードを防止し、かつシール材を軟化させるために添加されるものであり、良好に添加混合するため、前記液状でエチレン−プロピレンゴムと相溶性があり、不飽和結合を有することが要求される。このような低温安定剤としては、たとえばポリブテン、ポリイソブチレンなどを例として挙げることができる。
【００１４】
この低温安定剤の添加量は３０〜１５０重量部である。３０重量部未満であるとシール材を十分低硬度にすることができない恐れがあり、さらに低温において十分ブリードを抑制できない恐れがあり、一方１５０重量部を超えると、硬度が大きくなりシール性が損なわれる恐れがある。
【００１５】
また、この低温安定剤は好ましくは平均分子量が８００〜２７００、更に好ましくは９００〜１４００であるのがよい。８００未満であると、パラフィンオイルに近くなり、低温安定性の改良効果が小さい恐れがあり、一方２７００を越えると、粘性を帯びてエチレン−プロピレンゴムと相溶性が悪化する結果、加工性を損なうことになるからである。
【００１６】
本発明においては加硫剤として硫黄あるいは硫黄化合物が使用される。上述のように本発明においては不飽和結合を有する低温安定剤が配合されており、硫黄加硫が良好に行うことができる。この加硫剤の添加量は０．５〜１．５重量部である。
【００１７】
本発明による低硬度シール材用ゴム組成物には、たとえば防水性を向上させるため高吸水性ポリマーを添加することも可能である。ほかに通常、この種のゴム組成物に配合される種々の配合剤を添加できることも明らかである。
【００１８】
本発明における低硬度シール材用ゴム組成物を使用する場合、テープ状あるいはシート状に成形加硫して、布などの補強材に設けた形で使用するのが一般的である。
【００１９】
【実施例】
下記の表１に示す配合のゴム組成物を混練しロール成形してシート状にし、そのシートを温度１６０℃、２５分の条件で加硫を行った。下記の表２に各試料の−３０℃における耐寒性試験の結果を併せて示す。
【００２０】
表１
0003822747.tif 000002
ＥＰＤＭ−１：三井ＥＰＴ  Ｘ−３０４２Ｅ  ＭW／ＭN＝２．９
ＥＰＤＭ−２：三井ＥＰＴ  ３０７２Ｅ  ＭW／ＭN＝２．６
低温安定剤：ポリイソブチレン平均分子量＝９５０
パラフィンオイル：ダイアナプロセスオイル  ＰＷ９０（商標名）
【００２１】
表２
0003822747.tif 000003
【００２２】
上記試料のうち、試料６は特許２６１００６０号に関する発明のシール材を示している。この試料６はＥＰＤＭの過酸化物加硫であり、この配合に低温安定剤、たとえばポリブテンを添加すると、末端の二重結合により加硫障害が起こり、低温安定剤を添加することはできない。本発明においては硫黄加硫であるため、上述のように低温安定剤を良好に添加可能である。
【００２３】
以上の結果より明らかなように、本発明による低硬度シール材用ゴム組成物により製造されたシール材は良好な低温における耐候性を示し、かつ低硬度で良好な防水性を示すことが明らかになった。
【００２４】
【発明の効果】
以上説明したように本発明による低硬度シール材用ゴム組成物によれば、パラフィンオイルの添加量を抑制するとともに、低温安定剤を添加して前記パラフィンオイルの不足による硬度上昇を抑制するとともに、低温における安定性を改良するため、低硬度を保持しつつ低温におけるパラフィンオイルのブリードを防止できるという利点がある。